(57)【要約】【課題】  工業的に容易にかつ安価に製造可能であり、６００ｎｍ以上のピーク波長で高輝度に発光するアルカリ土類金属シリケート系蛍光体を提供する。【解決手段】  下記組成式（１）で表されるＥｕ賦活アルカリ土類金属シリケート蛍光体を主成分とし、青色光で励起されて６００ｎｍ以上に発光ピーク波長を有するシリケート系蛍光体であって、Ｆ、Ｃｌ、Ｂｒ、Ｉ、Ｐ、ＳおよびＮからなる群より選ばれる少なくとも１種類の元素を０.００１〜２０ｍｏｌ％の範囲で含有している。  組成式（１）：（ＳｒａＣａｂＢａｃＥｕｄ）２ＳｉｅＯｆ（但し、０.４＜ａ＜０.６、０.４＜ｂ＜０.６、０≦ｃ＜０.０５、０.０１≦ｄ＜０.４、０.７≦ｅ≦１.３、３.０≦ｆ≦５.０、およびａ＋ｂ＋ｃ＋ｄ＝１を満たす）【選択図】  なし【特許請求の範囲】
【請求項１】
下記組成式（１）で表されるＥｕ賦活アルカリ土類金属シリケート蛍光体を主成分とし、青色光で励起されて６００ｎｍ以上に発光ピーク波長を有するシリケート系蛍光体であって、Ｆ、Ｃｌ、Ｂｒ、Ｉ、Ｐ、Ｓ、およびＮからなる群より選ばれる少なくとも１種類の元素を０.００１〜２０ｍｏｌ％の範囲で含有していることを特徴とするアルカリ土類金属シリケート系蛍光体。
組成式（１）：（ＳｒａＣａｂＢａｃＥｕｄ）２ＳｉｅＯｆ
（但し、０.４＜ａ＜０.６、０.４＜ｂ＜０.６、０≦ｃ＜０.０５、０.０１≦ｄ＜０.４、０.７≦ｅ≦１.３、３.０≦ｆ≦５.０、およびａ＋ｂ＋ｃ＋ｄ＝１を満たす）
【請求項２】
賦活剤として、更にＳｃ、Ｙ、Ｌａ、Ｇｄ、Ｃｅ、Ｐｒ、Ｎｄ、Ｓｍ、Ｔｂ、Ｄｙ、Ｈｏ、Ｅｒ、Ｔｍ、Ｙｂ、Ｌｕ、およびＢｉからなる群より選ばれる少なくとも１種類の元素を含有することを特徴とする、請求項１に記載のアルカリ土類金属シリケート系蛍光体。
【請求項３】
構成元素として、Ｌｉ、Ｎａ、Ｋ、Ｒｂ、およびＣｓからなる群より選ばれる少なくとも１種類の元素を含むことを特徴とする、請求項１または２に記載のアルカリ土類金属シリケート系蛍光体。
【請求項４】
構成元素として、Ｐｂ、Ｃｕ、Ｆｅ、Ｃｏ、およびＮｉからなる群より選ばれる少なくとも１種類の元素を含むことを特徴とする、請求項１から３のいずれかに記載のアルカリ土類金属シリケート系蛍光体。
【請求項５】
請求項１から４いずれかに記載のアルカリ土類金属シリケート系蛍光体を用いた白色ＬＥＤ。
【発明の詳細な説明】
【技術分野】
【０００１】
本発明は、アルカリ土類金属シリケート系蛍光体およびそれを用いた白色ＬＥＤに関する。
【背景技術】
【０００２】
白色ＬＥＤは、一般に近紫外もしくは青色ＬＥＤと蛍光体の発光を混合して白色光を発生させるもので、従来、小型携帯機器等のＬＣＤのバックライト光源として活発に開発がなされてきたが、次世代の応用として照明用途への展開が進んでいる。バックライト光源の用途などでは、青色ＬＥＤとＹＡＧ：Ｃｅ３＋を組み合わせたいわゆる擬似白色が広く使われてきた。
【０００３】
しかしながら、この組み合わせで得られる白色光は赤み成分が少ないため、照明として用いる場合は演色性が低いという問題がある。この点を改善するため、青色ＬＥＤと、緑色または黄色蛍光体と、赤色蛍光体とを用いた白色ＬＥＤが提案されている。また、さらに高演色な白色ＬＥＤとして、近紫外〜紫ＬＥＤと、青色、緑色、赤色蛍光体とを組み合わせた方式の白色ＬＥＤも提案されている。
【０００４】
赤色蛍光体としては、例えばＣａＡｌＳｉＮ３：Ｅｕ、（Ｓｒ,Ｃａ）ＡｌＳｉＮ３などの窒化物蛍光体を使用したもの（特許文献１、２）や、ＣａＳ：Ｅｕ、ＳｒＳ：Ｅｕ、（Ｃａ,Ｓｒ）Ｓ：Ｅｕなどの硫化物蛍光体を使用したもの（特許文献３）が提案されている。
【０００５】
上記の窒化物赤色蛍光体は蛍光特性としては高特性であるが、２,０００℃近い高温の窒素加圧雰囲気下でアニールする工程が必要になるため、製造が難しい上に特殊な設備が必要となる。また、上記の硫化物蛍光体は比較的容易に製造することができるが、臭気や分解発生する硫黄により、ＬＥＤ素子中で使用しているＡｇやＣｕなどの配線材料が腐食するという問題がある。
【０００６】
一方、窒化物や硫化物以外の蛍光体の一つとして、Ｅｕ賦活アルカリ土類金属シリケート蛍光体が知られている。特に、(Ｓｒ,Ｂａ)２ＳｉＯ４：Ｅｕが幅広く使用されているが、その理由は製造が比較的容易であり、特殊な製造設備も必要せず、Ｂａ／Ｓｒ比率を変化させることにより発光波長の調整がある程度可能であるという利点があるからである。
【０００７】
しかしながら、この系で実現できる発光波長は、せいぜい黄色の波長領域の５８０ｎｍ程度までである（非特許文献１）。さらに、特許文献４には、（Ｓｒｘ,Ｂａｙ,Ｃａｚ,Ｅｕｗ）２ＳｉＯ４が開示されており、６００ｎｍ以上に発光ピークを持つ橙色から赤色発光する蛍光体が開示されているが、この蛍光体は輝度が弱いという問題がある。
【先行技術文献】
【特許文献】
【０００８】
【特許文献１】特開２０００−２４４０２１号公報
【特許文献２】特開２００６−００８７２１号公報
【特許文献３】特開昭５６−８２８７６号公報
【特許文献４】特開２００８−２４７９１号公報
【非特許文献】
【０００９】
【非特許文献１】Ｔ.Ｌ.Ｂａｒｒｙ  Ｊ．Ｅｌｅｃｔｒｏｃｈｅｍ.Ｓｏｃ.  １１５（１９６８）  １１８１−１１８４
【発明の概要】
【発明が解決しようとする課題】
【００１０】
本発明は上記した課題に鑑みてなされたものであり、工業的に容易にかつ安価に製造可能であり、６００ｎｍ以上のピーク波長で高輝度に発光するＥｕ賦活アルカリ土類金属シリケート系蛍光体、及びこの蛍光体を用いた白色ＬＥＤを提供することを目的としている。
【課題を解決するための手段】
【００１１】
本発明者らは上記した課題を解決すべく検討を重ねた結果、下記組成式（１）で表される組成を有するＥｕ賦活アルカリ土類金属シリケート蛍光体に、特定の元素を含ませることで、６００ｎｍ以上の橙色から赤色のピーク波長領域で高輝度に発光するシリケート系蛍光体が得られることを見出し、さらに種々の検討を加えて本発明を完成するに至った。
【００１２】
すなわち、本発明に係るアルカリ土類金属シリケート系蛍光体は、下記組成式（１）で表されるＥｕ賦活アルカリ土類金属シリケート蛍光体を主成分とし、青色光で励起されて６００ｎｍ以上に発光ピーク波長を有するアルカリ土類金属シリケート系蛍光体であって、Ｆ、Ｃｌ、Ｂｒ、Ｉ、Ｐ、Ｓ、およびＮからなる群より選ばれる少なくとも１種類の元素を０.００１〜２０ｍｏｌ％の範囲で含有していることを特徴とするものである。
組成式（１）：（ＳｒａＣａｂＢａｃＥｕｄ）２ＳｉｅＯｆ
（但し、０.４＜ａ＜０.６、０.４＜ｂ＜０.６、０≦ｃ＜０.０５、０.０１≦ｄ＜０.４、０.７≦ｅ≦１.３、３.０≦ｆ≦５.０、およびａ＋ｂ＋ｃ＋ｄ＝１を満たす）
【００１３】
上記した本発明に係るアルカリ土類金属シリケート系蛍光体は、賦活剤として更にＳｃ、Ｙ、Ｌａ、Ｇｄ、Ｃｅ、Ｐｒ、Ｎｄ、Ｓｍ、Ｔｂ、Ｄｙ、Ｈｏ、Ｅｒ、Ｔｍ、Ｙｂ、Ｌｕ、およびＢｉからなる群より選ばれる少なくとも１種類の元素をさらに含有してもよい。
【００１４】
また、上記した本発明に係るアルカリ土類金属シリケート系蛍光体は、構成元素として、Ｌｉ、Ｎａ、Ｋ、ＲｂおよびＣｓからなる群より選ばれる少なくとも１種類の元素を含有してもよく、Ｐｂ、Ｃｕ、Ｆｅ、Ｃｏ、およびＮｉからなる群より選ばれる少なくとも１種類の元素を含んでもよい。また、本発明に係る白色ＬＥＤは上記したアルカリ土類金属シリケート系蛍光体を用いたことを特徴としている。
【発明の効果】
【００１５】
本発明によれば、白色ＬＥＤの赤色蛍光体として用いることができ、工業的に容易にかつ安価に製造可能であり、６００ｎｍ以上の橙色〜赤色にピーク波長領域を有し、高輝度に発光するＥｕ賦活アルカリ土類金属シリケート系蛍光体を提供することができる。そして、この蛍光体を用いることにより演色性の高い白色ＬＥＤを提供することができる。
【発明を実施するための形態】
【００１６】
本発明のアルカリ土類金属シリケート系蛍光体は、下記組成式（１）で表されるＥｕ賦活アルカリ土類金属シリケート蛍光体を主成分とし、青色光で励起されて６００ｎｍ以上に発光ピーク波長を有するシリケート系蛍光体であって、Ｆ、Ｃｌ、Ｂｒ、Ｉ、Ｐ、Ｓ、およびＮからなる群より選ばれる少なくとも１種類の元素を０.００１〜２０ｍｏｌ％の範囲で含有することを特徴とするものである。
組成式（１）：（ＳｒａＣａｂＢａｃＥｕｄ）２ＳｉｅＯｆ
（但し、０.４＜ａ＜０.６、０.４＜ｂ＜０.６、０≦ｃ＜０.０５、０.０１≦ｄ＜０.４、０.７≦ｅ≦１.３、３.０≦ｆ≦５.０、およびａ＋ｂ＋ｃ＋ｄ＝１を満たす）
【００１７】
一般にＥｕ２＋を発光中心とする蛍光体の発光波長は、ホスト（母結晶）の結晶場の影響を受けて変化することが知られている。本発明のアルカリ土類金属シリケート蛍光体においても、Ｓｒ、Ｃａ、Ｂａの組成比率を変えることによって発光波長を変化させることができる。これは、イオン半径が大きいＳｒやＢａの比率が高くなると、結晶格子が膨らみ、Ｅｕ２＋に対する結晶場の影響が小さくなって、発光波長が短波長化するからである。逆にイオン半径が小さいＣａの比率が高い場合には、結晶格子が縮み、Ｅｕ２＋に対する結晶場の影響が強くなるため、発光波長は長波長化して、発光スペクトルはブロードになる。
【００１８】
具体的には、上記した組成式（１）において、ａ≧０.６では発光波長が短くなりすぎ、またａ≦０.４では発光波長ピーク波長は長くなるがブロードになり、同時に輝度も低下する。同様に、ｃ≧０.０５では発光波長が短くなりすぎる。逆にｂ≧０.６では発光波長ピーク波長は長くなるがブロードになり、同時に輝度が低下し、ｂ≦０.４では発光波長が短くなりすぎる。
【００１９】
本発明のシリケート系蛍光体においては、さらに、アルカリ土類金属シリケート蛍光体の中にＦ、Ｃｌ、Ｂｒ、Ｉ、Ｐ、Ｓ、およびＮからなる群より選ばれる少なくとも１種類の元素をアルカリ土類金属シリケート系蛍光体全体に対して０.００１〜２０ｍｏｌ％の範囲で含有させている。これらの元素は結晶中の酸素を置換する形で含有させることが好ましい。これにより、相対発光強度（輝度）が向上する。なお、上記したＦ等の元素を含有させることで輝度が向上する理由の詳細は不明であるが、結晶欠陥の減少による無輻射遷移過程の減少に何らかの形で寄与するものと発明者らは考えている。
【００２０】
本発明のアルカリ土類金属シリケート蛍光体において賦活剤として使用するＥｕの組成比率は、上記したように０.０１≦ｄ＜０.４となっており、この比率がｄ≧０.４では濃度消光によって輝度が著しく低くなり、一方ｄ＜０.０１では濃度が低すぎて輝度が低くなる。本発明のシリケート系蛍光体においては、Ｅｕ以外の賦活剤を第２の賦活剤として含有することができる。第２の賦活剤としては、Ｓｃ、Ｙ、Ｌａ、Ｇｄ、Ｃｅ、Ｐｒ、Ｎｄ、Ｓｍ、Ｔｂ、Ｄｙ、Ｈｏ、Ｅｒ、Ｔｍ、Ｙｂ、Ｌｕ、およびＢｉからなる群より選ばれる少なくとも１種類の元素を使用することができる。これら第２の賦活剤は、アルカリ土類金属シリケート系蛍光体全体に対して５ｍｏｌ％程度まで含有させることができる。
【００２１】
本発明のシリケート系蛍光体に構成元素として含まれるシリケートＳｉｅＯｆの組成比率は０.７≦ｅ≦１.３、３.０≦ｆ≦５.０であり、この範囲内であれば結晶相純度が高くなり高輝度な蛍光体となる。本発明のシリケート系蛍光体は、構成元素として、さらにＬｉ、Ｎａ、Ｋ、Ｒｂ、およびＣｓからなる群より選ばれる少なくとも１種類の元素を含有させることができる。これらＬｉ等の元素は、アルカリ土類金属シリケート系蛍光体全体に対して５ｍｏｌ％程度まで含有させてもよく、これにより、結晶欠陥の減少により輝度が向上するという効果が得られる。
【００２２】
本発明のシリケート系蛍光体は、上記したＬｉ等の構成元素に代えて、あるいは上記したＬｉ等の構成元素に加えて、Ｐｂ、Ｃｕ、Ｆｅ、Ｃｏ、およびＮｉからなる群から選択される少なくとも１種類の元素を構成元素として含むことができる。これらＰｂ等の元素は、アルカリ土類金属シリケート系蛍光体全体に対して５ｍｏｌ％程度まで含有させてもよく、Ｐｂ２＋、Ｃｕ２＋、Ｆｅ２＋、Ｃｏ２＋、Ｎｉ２＋はＣａ２＋、Ｓｒ２＋、Ｂａ２＋よりも電気陰性度が大きいため、結晶内のＥｕ２＋の安定化や発光特性改善に寄与すると考えられる。
【００２３】
組成式（１）で示されるようなシリケート蛍光体は、酸化物と、高温で酸化物に分解される金属化合物、例えば、ＳｉＯ２、ＣａＣＯ３、ＳｒＣＯ３、ＢａＣＯ３、Ｅｕ２Ｏ３を混合し、大気雰囲気中で仮焼し、フラックスを添加して還元焼成し、フラックスを除去することで作製することができる。なお、シリケート蛍光体の製造方法は上記した酸化物と炭酸塩を出発物質とする方法に限定するものではなく、ＳｉＯ２の代わりに水溶性のシリコン原料を用いた溶液法により前駆体を作製し、得られた前駆体を仮焼成したのち、フラックスを添加して還元焼成し、フラックスを除去することによっても得ることができる。この溶液法によれば、構成成分が均一に分布した蛍光体を得ることができる。
【００２４】
上記したフラックスには、ハロゲン化物やリン酸塩などを使用することができる。ハロゲン化物では、例えば、ＮＨ４Ｃｌ、ＬｉＣｌ、ＮａＣｌ、ＫＣｌ、ＣｓＣｌ、ＣａＣｌ２、ＢａＣｌ２、ＳｒＣｌ２、ＹＣｌ３、ＺｎＣｌ２、ＭｇＣｌ２、ＲｂＣｌなどの塩化物およびこれらの含水塩、ＬｉＦ、ＮａＦ、ＫＦ、ＣｓＦ、ＣａＦ２、ＢａＦ２、ＳｒＦ２、ＡｌＦ３、ＭｇＦ２、ＹＦ３等のフッ化物を使用することができる。また、リン酸塩では、Ｋ３ＰＯ４、Ｋ２ＨＰＯ４、ＫＨ２ＰＯ４、Ｎａ３ＰＯ４、Ｎａ２ＨＰＯ４、ＮａＨ２ＰＯ４、Ｌｉ３ＰＯ４、Ｌｉ２ＨＰＯ４、ＬｉＨ２ＰＯ４、（ＮＨ４）３ＰＯ４、（ＮＨ４）２ＨＰＯ４、（ＮＨ４）Ｈ２ＰＯ４等を使用することができる。これらの中では、ＢａＣｌ２、ＳｒＣｌ２、ＣａＣｌ２のいずれかを用いることが好ましい。これらを１種類以上混合して使用しても良い。なお、フラックスとしてＢａＣｌ２を使用することで、Ｂａを構成成分としてドープすることもできる。
【００２５】
蛍光体に添加するＦ、Ｃｌ、Ｂｒ、Ｉ、Ｐ、Ｓ、Ｎは、最初の原料混合段階でこれらの金属化合物として添加することが好ましい。あるいは、フラックスとして添加して還元焼成して反応させることもできる。ＳおよびＮについては、高温での硫化、窒化反応で添加してもよい。
【００２６】
第２の賦活剤は、Ｅｕ２Ｏ３同様に、酸化物として所定量添加することができる。なお、希土類は、元素により品位にばらつきがあるものの、一緒に採掘される傾向がある。したがって、精製されたＥｕ２Ｏ３に他の希土類元素が有意に含有されている場合は、これをそのまま原料として使用することもできる。
【００２７】
Ｌｉ、Ｎａ、Ｋ、Ｒｂ、およびＣｓを添加する方法としては、最初の原料混合段階でこれらの金属化合物として添加することが好ましい。また、フラックスとして添加して還元焼成し、Ｃａ、Ｓｒ、Ｂａと置換させて添加することもできる。Ｐｂ、Ｃｕ、Ｆｅ、Ｃｏ、およびＮｉは酸化物として所定量を添加するのが好ましい。
【００２８】
なお、一般的に、アルカリ土類金属シリケート蛍光体は耐湿性に問題がある。そのため、蛍光体の表面安定性を向上させるために、得られた蛍光体粒子の表面を異なる物質で被覆する表面処理を行うことが好ましい。例えば、表面処理の材料としては、有機化合物、無機化合物、ガラス材料等を挙げることができるが、その中でも酸化物であるケイ素酸化物を用いて表面処理を行うことが好ましい。
【実施例】
【００２９】
以下、実施例を用いて本発明をさらに詳細に説明する。但し、本発明は実施例に限定するものではない。なお、下記の方法で作製した蛍光体は、蛍光分光光度計ＦＰ−６５００（日本分光株式会社製）を用いて４５５ｎｍ励起での発光スペクトル測定を行なった。また、相対発光強度は標準試料（ＹＡＧ：Ｃｅ）のピーク強度を１として規格化して比較した。
【００３０】
［実施例１］
仕込み組成でＳｒ０.９Ｃａ０.９Ｂａ０.０５Ｅｕ０.１５ＳｉＯ４となるように、ＳｒＣＯ３、ＣａＣＯ３、ＢａＣＯ３、Ｅｕ２Ｏ３、ＳｉＯ２を秤量して混合した。これを大気中で１０００℃×３時間の熱処理を行なって仮焼粉末を得た。得られた仮焼粉末に対して２０ｗｔ％のＢａＣｌ２をフラックスとして添加して混合した。これをカーボン製ボートに入れ、管状炉を用いてＡｒ−４％Ｈ２の雰囲気下で１２００℃×４時間の熱処理を行なった。得られた焼成物を解砕し、純水中で洗浄、乾燥して蛍光体粉末を得た。この蛍光体粉末の組成分析を行なった結果、Ｃｌ含有量は０.００５ｍｏｌ％であった。また、蛍光体の相対発光強度は１.３０であった。
【００３１】
［実施例２］
仕込み組成でＳｒ０.９２５Ｃａ０.９２５Ｅｕ０.１５ＳｉＯ３.９Ｃｌ０.１となるように、ＳｒＣＯ３、ＣａＣＯ３、ＳｒＣｌ２、Ｅｕ２Ｏ３、ＳｉＯ２を秤量して混合した。以降は実施例１と同様にして蛍光体粉末を得た。この蛍光体粉末の組成分析を行なった結果、Ｃｌ含有量は１.４ｍｏｌ％であった。また、蛍光体の相対発光強度は１.２７であった。
【００３２】
［実施例３］
仕込み組成でＳｒ０.９２５Ｃａ０.９２５Ｅｕ０.１５ＳｉＯ３.５Ｃｌ０.５となるようにＳｒＣＯ３、ＣａＣＯ３、ＳｒＣｌ２、Ｅｕ２Ｏ３、ＳｉＯ２を秤量して混合した。これを大気中１０００℃×３時間の熱処理を行なって仮焼粉末を得た。得られた仮焼粉末をカーボンボートに入れ、Ａｒ−４％Ｈ２の雰囲気下で１２００℃×４時間の熱処理を行なった。得られた焼成物を解砕し、純水中で洗浄、乾燥して蛍光体粉末を得た。この蛍光体粉末の組成分析を行なった結果、Ｃｌ含有量は７.１ｍｏｌ％であった。また、蛍光体の相対発光強度は１.２５であった。
【００３３】
［実施例４］
仕込み組成でＳｒ０.９２５Ｃａ０.９２５Ｅｕ０.１５ＳｉＯ３.８Ｆ０.２となるようにＳｒＣＯ３、ＣａＣＯ３、ＳｒＦ２、Ｅｕ２Ｏ３、ＳｉＯ２を秤量して混合した。以降は実施例１と同様にして蛍光体を得た。この蛍光体粉末の組成分析を行なった結果、Ｃｌ含有量は０.００５ｍｏｌ％であり、Ｆ含有量は２.９ｍｏｌ％であった。また、蛍光体の発光ピーク強度は１.２７であった。
【００３４】
［比較例］
仕込み組成でＳｒ０.９Ｃａ０.９Ｂａ０.０５Ｅｕ０.１５ＳｉＯ４となるように、ＳｒＣＯ３、ＣａＣＯ３、ＢａＣＯ３、Ｅｕ２Ｏ３、ＳｉＯ２を秤量して混合した。これを大気中１０００℃×３時間の熱処理を行なって仮焼粉末を得た。得られた仮焼粉末に対して２ｗｔ％のＢａＣｌ２をフラックスとして添加して混合した。これをカーボンボートに入れ、Ａｒ−４％Ｈ２の雰囲気下で１２００℃×４時間の熱処理を行なった。得られた焼成物を解砕して蛍光体粉末を得た。この蛍光体粉末の組成分析を行なった結果、Ｃｌ含有量は０.００１ｍｏｌ未満で検出されなかった。また、蛍光体の相対発光強度は０.４０であり、上記実施例１〜４と比較して著しく低かった。